КАБЕЛЬ И КОМПОЗИЦИОННЫЙ СОСТАВ

1. Кабель, содержащий один или более проводников, окруженных по меньшей мере внутренним полупроводящим слоем, изоляционным слоем и внешним полупроводящим слоем, в указанном порядке, где изоляционный слой является не сшитым и содержит по меньшей мере 90 масс. % полимерной композиции, причем указанная полимерная композиция содержит:
(I) от 85,0 до 99,5 масс. % ПЭНП; и
3
(II) от 0,5 до 15,0 масс. % ПЭВП, имеющего плотность по меньшей мере 940 кг/м, или от 1,5 до 15,0 масс. % сверхвысокомолекулярного полиэтилена, имеющего Mw по меньшей мере 1000000.
2. Кабель по п. 1, включающий:
(I) от 85,0 до 98,5 масс. % ПЭНП; и
3
(II) от 1,5 до 15,0 масс. % ПЭВП, имеющего плотность по меньшей мере 940 кг/м, или от 1,5 до 15,0 масс. % сверхвысокомолекулярного полиэтилена, имеющего Mw по меньшей мере 1000000.
3. Кабель по п. 1 или 2, отличающийся тем, что полимерная композиция имеет деформацию (ДМА, способ В) менее 100% после 20 мин, например, менее 50% после 20 мин, например, менее 50% после 25 мин, например, менее 50% после 35 мин, в частности, когда полимерный компонент (II) представляет собой СВМПЭ; или
отличающийся тем, что полимерная композиция имеет деформацию (ДМА, способ А) менее 30% после 20 мин, например, деформацию менее 50% после 25 мин, например, менее 70% после 30 мин, например, менее 50% после 35 мин, в частности, когда полимерный компонент (II) представляет собой ПЭВП.
4. Кабель по любому из предшествующих пунктов, который представляет собой силовой кабель, такой как силовой кабель постоянного тока (DC), например, работающий или способный работать при 320 кВ или более, например, 650 кВ или более.
2
5. Кабель по любому из предшествующих пунктов, отличающийся тем, что ПЭНП имеет ПТР (2,16 кг, 190°С) от 0,1 до 10 г/10 мин, например, от 0,1 до 5,0 г/10 мин.
6. Кабель по любому из предшествующих пунктов, отличающийся тем, что ПЭНП представляет собой гомополимер.
3
7. Кабель по любому из предшествующих пунктов, отличающийся тем, что ПЭВП имеет плотность от 945 до 965 кг/м.
8. Кабель по любому из предшествующих пунктов, отличающийся тем, что СВМПЭ представляет собой гомополимер.
9. Кабель по любому из предшествующих пунктов, отличающийся тем, что СВМПЭ имеет Mw от 4,0 до 9,0 миллионов.
3
10. Кабель по любому из предшествующих пунктов, отличающийся тем, что ПЭНП имеет плотность от 920 до 932 кг/м.
11. Кабель по любому из предшествующих пунктов, включающий:
(I) от 92,5 до 99,5 масс. % ПЭНП; и
3
(II) от 0,5 до 7,5 масс. % ПЭВП, имеющего плотность по меньшей мере 940 кг/м, или от 1,5 до 7,5 масс. % сверхвысокомолекулярного полиэтилена, имеющего Mw по меньшей мере 1000000.
2
12. Кабель по любому из предшествующих пунктов, отличающийся тем, что ПЭВП имеет ПТР (2,16 кг, 190°С) от 0,1 до 40 г/10 мин, например, от 0,5 до 20 г/10 мин.
13. Кабель по любому из предшествующих пунктов, отличающийся тем, что внутренний полупроводящий слой является не сшитым, и/или внешний полупроводящий слой является не сшитым.
14. Кабель по любому из предшествующих пунктов, отличающийся тем, что полимерная композиция содержит от 1,5 до 4,5 масс. % ПЭВП.
15. Кабель по любому из предшествующих пунктов, отличающийся тем, что изоляционный слой содержит 99 масс. % или более полимерной композиции.
16. Не сшитая полимерная композиция, содержащая:
3
2
(I) от 85,0 до 99,5 масс. % ПЭНП, имеющего плотность от 915 до 940 кг/м и ПТР от 0,05 до 30,0 г/10 мин; и
3
2
(II) от 0,5 до 15,0 масс. % ПЭВП, имеющего плотность по меньшей мере 940 кг/м и предпочтительно ПТР от 1,0 до 40 г/10 мин, или от 1,5 до 15,0 масс. % сверхвысокомолекулярного полиэтилена, имеющего Mw по меньшей мере 1000000;
где полимерная композиция имеет деформацию (ДМА, способ А) менее 30% после 20 мин, например, деформацию менее 50% после 25 мин, например, менее 70% после 30 мин, например, менее 50% после 35 мин, в частности, когда полимерный компонент (II) представляет собой ПЭВП.
17. Не сшитая полимерная композиция, содержащая:
3
2
(I) от 85,0 до 99,5 масс. % ПЭНП, имеющего плотность от 915 до 940 кг/м и ПТР от 0,05 до 30,0 г/10 мин; и
3
2
(II) от 0,5 до 15,0 масс. % ПЭВП, имеющего плотность по меньшей мере 940 кг/м и предпочтительно ПТР от 1,0 до 40 г/10 мин, или от 1,5 до 15,0 масс. % сверхвысокомолекулярного полиэтилена, имеющего Mw по меньшей мере 1000000;
где полимерная композиция имеет деформацию (ДМА, способ В) менее 100% после 20 мин, например, менее 50% после 20 мин, например, менее 50% после 25 мин, например, менее 50% после 35 мин, в частности, когда полимерный компонент (II) представляет собой СВМПЭ.
18. Способ изготовления кабеля, включающий стадии:
- нанесения на один или более проводников, предпочтительно путем (со)экструзии, внутреннего полупроводящего слоя, изоляционного слоя и внешнего полупроводящего слоя, в указанном порядке, где изоляционный слой содержит по меньшей мере 90 масс. % полимерной композиции по любому из пп. 1- и является не сшитым.